FR 3088827 A1 20200529 FR 1871869 A 20181126 Description Titre de l'invention : MASQUE A USAGE COSMETIQUE COMPRENANT UN PAPIER VEGETAL ET HUMECTANT [0001] L'invention a pour objet un masque à usage cosmétique comprenant un papier végétal, un agent de résistance à l'état humide et un humectant. [0002] Les masques à usage cosmétique sont couramment utilisés pour hydrater la peau, donner de l'éclat au teint, purifier le visage ou raffermir la peau. Typiquement, l'utilisateur applique le masque sur son visage entre 10 min et 20 min, la lotion qu'il contient est alors relarguée sur le visage pour obtenir l'effet cosmétique recherché. Le succès des masques à usage cosmétique est tel que la demande mondiale a très fortement augmentée ces dernières années. [0003] Un masque à usage cosmétique doit remplir plusieurs caractéristiques pour satisfaire les utilisateurs. Il doit avoir un bon effet sensoriel tout au long de son utilisation, en particulier il doit être agréable pour l'oeil (brillant, naturel) et pour la peau (doux, soyeux, souple). Idéalement, le masque présente les propriétés suivantes : il doit être également agréable à manipuler (facile à déplier et à poser, ne pas perdre de particules) ; il doit présenter un bon drapé ; le masque doit être résistant au marquage, i.e. qu'une fois déplié, le masque ne doit pas présenter la marque des plis ; il doit être conformable, i.e. s'adapter à la partie du corps sur laquelle il est appliqué ; le masque doit également présenter un bon effet réservoir, i.e. qu'il doit pouvoir absorber de la lotion cosmétique qui contient les actifs cosmétiques pour pouvoir la restituer à la peau. De plus, le masque doit également présenter des propriétés de résistance humide pour être résistant une fois humidifié / imprégné de [0004] Les masques sont classiquement fabriqués en papier ou en fibre synthétique. Les procédés de production des masques classiques mettent en oeuvre des produits chimiques dangereux tels que la soude, le chlore, le dioxyde de chlore, l'oxygène, l'ozone, l'eau oxygénée ou des hydrocarbures. Ces masques classiques peuvent donc être potentiellement dangereux pour les utilisateurs. Dc plus, ces masques classiques ne sont pas très "naturels". [0005] Il y a donc une demande des utilisateurs pour des masques à usage cosmétique moins dangereux et plus "naturels". Afin de répondre à cette demande, US 2015/0056255 décrit, par exemple, des masques dont le papier ou les fibres synthétiques sont partiellement substituées par des fibres végétales. Les caractéristiques de ces masques, en particulier, la souplesse, la facilité d'utilisation et le confort, peuvent être améliorés. [0006] Les inventeurs ont mis au point un masque à usage cosmétique comprenant : - un papier végétal comprenant de 1% à 95% de fibres de plante et de de 5% à 99% 2 de fibres de cellulose en poids par rapport à la quantité totale de fibres dudit papier végétal, - un agent de résistance à l'état humide, et - un humectant. [0007] De façon avantageuse, l'humectant confère au masque selon l'invention sa confor- nubilité, sa douceur, son drapé et sa résistance au marquage. De plus le masque selon l'invention est avantageusement capable d'absorber, de retenir et de relargucr une lotion cosmétique de façon satisfaisante. Le masque selon l'invention est également simple à fabriquer. Le masque selon l'invention est également biodégradable et cornpostable. [0008] De plus, le masque selon l'invention présente une odeur et une couleur en lien avec les matières premières végétales utilisées. [0009] Au sens de la présente invention, "masque" désigne un substrat flexible présentant une forme pour s'ajuster à des parties du corps humain. Typiquement le masque selon l'invention est un masque facial, i.e. un masque présentant une forme pour s'ajuster aux caractéristiques du visage et ayant des trous pour les yeux, le nez et la bouche. [0010] Selon un mode de réalisation particulier, la quantité des fibres de plante dans le papier végétal peut être de de 2% à 85%, tout particulièrement de 5% à 80% en poids par rapport à la quantité totale de fibres du papier végétal. [0011] Les fibres de plante correspondent aux parties fibreuses d'une plante. [0012] Le papier végétal peut être obtenu à partir de n'importe quel type de plante, en par- ticulier la menthe; l'eucalyptus, la rose, l'édelweiss, l'amaranthe, la lavande, la vigne, le calendula, l'arnica, le baobab, la citronnelle, le théier, le gingembre, la camomille, ou un mélange de ceux-ci, en particulier, la menthe, la rose, l'édelweiss, le théier, la camomille, ou un mélange de ceux-ci. [0013] Typiquement le papier végétal résulte de la plante en entier, d'une partie de la plante ou d'un mélange de différentes parties de la plante. La partie de la plante peut être typiquement la fleur, la feuille, le fruit, la tige, la racine, ou un mélange de ceux-ci. La partie de la plante peut également être le résultat de la transformation mécanique, chimique ou mécano-chimique d'une ou des parties de la plante, comme par exemple le marc de raisin. [0014] Selon un mode de réalisation, le papier végétal du masque selon l'invention comprend des fibres de plante ayant subies une extraction dans un solvant. [0015] Typiquement, la quantité des fibres de plante ayant subies une extraction dans un solvant dans le papier végétal est d'au moins 5%, en particulier de 10% à 90%, tout particulièrement de 15% à 80% en poids par rapport à la quantité totale de fibres dudit papier végétal. [0016] Typiquement, le papier végétal comprend moins de 10% d'extrait soluble dans le 3 solvant de la plante en poids de matière sèche dudit papier végétal. [0017] L'extrait soluble dans le solvant correspond à l'ensemble des parties non fibreuses de la plante qui sont solubles dans le solvant. [0018] Typiquement les fibres de plante ayant subies une extraction dans un solvant selon l'invention sont obtenues par un procédé d'extraction et séparation. Dans un tel procédé, une ou des parties de la plante sont mélangées au solvant, par exemple dans un extracteur, afin d'extraire l'extrait soluble dans le solvant (étape d'extraction). L'extrait soluble dans le solvant est ensuite séparé des parties fibreuses, par exemple par passage dans une presse à vis ou une presse hydraulique, pour obtenir, d'une part, les fibres de plante ayant subies une extraction dans un solvant et, d'autre part, l'extrait soluble dans le solvant (étape de séparation). Dans un tel procédé d'extraction et séparation, on extrait puis on sépare les fibres de plante ayant subies une extraction dans un solvant de l'extrait soluble dans le solvant. [0019] Les fibres de plante ayant subies une extraction dans un solvant selon l'invention peuvent donc comprendre une fraction résiduelle de l'extrait soluble dans le solvant, cc qui explique pourquoi le papier végétal comprend moins de 10% d'extrait soluble dans le solvant de la plante en poids de matière de papier végétal. Typiquement, le papier végétal comprend moins de 5%, moins de 4%, moins de 3%, moins de 2%, moins de 1% d'extrait soluble dans le solvant de la plante en poids de matière sèche du papier végétal. Selon un mode de réalisation particulier, le papier végétal ne comprend pas d'extrait de la plante soluble dans le solvant. [0020] On utilisera la technique suivante pour déterminer le pourcentage d'extrait soluble dans le solvant en poids de matière sèche du papier végétal. Le papier végétal à analyser est broyé afin d'atteindre une granulométrie inférieure ou égale à 2 mm. Le papier végétal broyé est ensuite mélangé à de l'eau bouillante pendant 10 minutes afin d'extraire l'extrait soluble dans le solvant. Le poids de matière sèche au sein du papier végétal d'extrait soluble dans le solvant est calculé par différence entre le poids sec de l'échantillon de papier végétal et le poids sec du reliquat fibreux après extraction. [0021] Le procédé d'extraction et séparation permet d'atteindre la faible quantité, voire l'absence d'extrait soluble dans le solvant dans le papier végétal selon l'invention. Sans vouloir être lié par aucune théorie, les inventeurs sont d'avis que l'extraction dans le solvant confère au masque selon l'invention ses propriétés mécaniques et sensorielles, en particulier une odeur et une couleur en lien avec les matières premières végétales utilisées. [0022] L'étape d'extraction réalisée pour obtenir les fibres de plante ayant subies une ex- traction dans un solvant est une méthode douce qui ne met pas en oeuvre des composés tels que la soude ou les solvants organiques dangereux pour l'homme et l'environnement. Elle est également différente des traitements de délignification utilisés pour la production du papier et des traitements de blanchiment. Typiquement les traitements de délignification sont ceux dits de la pâte mécanique, de la pâte thermo-mécanique, de la pâte chimico-mécanique ou de la pâte chimique. Typiquement les traitements de blanchiment sont ceux utilisant du chlore, du dioxyde de chlore, de l'oxygène, de l'ozone ou de l'eau oxygéné. De façon avantageuse, l'extraction dans un solvant selon l'invention ne nécessite pas l'utilisation des produits chimiques dangereux énoncés ci-dessus. Par conséquent, le masque selon l'invention comprenant un papier végétal comprenant des fibres de plante ayant subies une extraction dans un solvant est moins dangereux pour l'utilisateur qu'un masque fait en papier. De plus l'extraction dans le solvant préserve les actifs de la plante, qui peuvent donc être relargués au bénéfice de l'utilisateur du masque selon l'invention comprenant un papier végétal comprenant des fibres de plante ayant subies une extraction dans un solvant. [0023] Selon un mode de réalisation particulier le solvant est un solvant aqueux, tout parti- culièrement le solvant est l'eau. [0024] Typiquement, le solvant aqueux peut être un mélange eau-alcool 70-30 (v/v). [0025] Selon le mode de réalisation dans lequel le solvant est l'eau, l'extraction est réalisée à pression atmosphérique et la température de l'eau est de 40°C à 100°C, en particulier de 60°C à 90°C, plus particulièrement de 70°C à 80°C. [0026] Selon un autre mode de réalisation, le papier végétal du masque selon l'invention comprend des fibres de plante n'ayant pas subies une extraction dans un solvant. [0027] La quantité des fibres de plante n'ayant pas subies une extraction dans le solvant dans le papier végétal selon l'invention est d'au plus 25% en poids par rapport à la quantité totale de fibres dudit papier végétal. Typiquement la quantité des fibres n'ayant pas subies une extraction dans le solvant est de 1% à 22% en poids, en particulier de 5 à 20%. [0028] Typiquement les fibres de plante n'ayant pas subies une extraction dans un solvant sont présentent dans le papier végétal du masque selon l'invention sous forme de particules de la plante en entier, d'une partie de la plante ou d'un mélange de différentes parties de la plante, en particulier sous forme de particules de fleur ou de feuille de la plante. [0029] Typiquement ces particules ont une taille inférieure à 5 mm, en particulier de 0,5 mm à 4 mm, tout particulièrement de 1 mm à 3 mm [0030] Selon un autre mode de réalisation, le papier végétal selon l'invention comprend des fibres de plante n'ayant pas subies une extraction dans un solvant et des fibres de plante ayant subies une extraction dans un solvant. [0031] Typiquement, la quantité des fibres de cellulose dans le papier végétal selon l'invention est de 10% à 98%, en particulier de 20% à 95% en poids par rapport à la quantité totale de fibres du papier végétal. [0032] Au sens de la présente invention, "fibres de cellulose" désigne des fibres de Tence10 (fibre cellulose broyée et dissoute dans du monohydrate de N-oxyde de Nméthylmorpholine), des fibres de viscose (obtenues par dissolution de la cellulose grâce à la modification de ses groupements hydroxyles par le disulfure de carbone (CS2), puis sur sa précipitation en présence d'acide sulfurique (H2SO4) dans le but d'obtenir des fils).une fibre provenant d'une pâte de bois, du chanvre, du bambou, du coton, du kapok, la noix de coco, du lin, de la ramie, de la jute, de la sisal, du kénaf, de l'abaca, du sisal, du raphia, du papyrus, du roseau, du blé, de la canne à sucre, du maïs, du sorgho, ou leur mélange. [0033] Typiquement la pâte de bois est une pâte de feuillus (hardwood pulp en anglais), une pâte de résineux (softwood pulp en anglais), ou leur mélange. [0034] Typiquement, les fibres de cellulose provenant d'une pâte de bois, du chanvre, du bambou, du coton, du kapok, la noix de coco, du lin, de la ramie, de la jute, de la sisal, du kénaf, de l'abaca, du sisal, du raphia, du papyrus, du roseau, du blé, de la canne à sucre, du maïs, du sorgho, ou leur mélange sont raffinées et présentent un degré Schopper-Riegler (°SR) de 15°SR à 90°SR, en particulier de 30nSR à 75'SR, tout particulièrement de 50eSR à 65°SR. [0035] Typiquement, les fibres de plante, en particulier les fibres de plante ayant subies une extraction dans un solvant, sont également raffinées et présentent un degré SchopperRiegler (°SR) de 15'SR à 90°SR, en particulier de 30°SR à 75eSR, tout particulièrement de 50°SR à 65°SR [0036] Typiquement les fibres de cellulose provenant d'une pâte de bois, du chanvre, du bambou, du coton, du kapok, la noix de coco, du lin, de la ramie, de la jute, de la sisal, du kénaf, de l'abaca, du sisal, du raphia, du papyrus, du roseau, du blé, de la canne à sucre, du maïs, du sorgho, ou leur mélange sont raffinées et présentent un degré Schopper-Riegler (°SR) de 15°SR à 90°SR, en particulier de 30°SR à 75°SR, tout particulièrement de 50°SR à 65°SR. [0037] Les fibres de cellulose peuvent être ajoutées au papier végétal afin de modifier les propriétés dudit papier végétal. Typiquement, les propriétés du papier végétal qui peuvent être modifiées sont les propriétés mécaniques de résistance telles que la résistance à la traction, à la déchirure, à l'éclatement, au pliage ou à la flexion, les propriétés optiques telles que la blancheur, l'opacité ou la brillance, ou les propriétés de texture telles que le grarmnage, la porosité ou la perméabilité à l'air ou à un liquide. [0038] Selon un mode de réalisation spécifique, le papier végétal du masque selon l'invention comprend des fibres de plante ayant subies une extraction dans un solvant, des fibres de plante n'ayant pas subies une extraction dans un solvant, et des fibres de cellulose, dans lequel : - la quantité des fibres de plante ayant subies une extraction dans un solvant est de 6 10% à 20% en poids par rapport à la quantité totale de fibres dudit papier végétal, - la quantité des fibres de plante n'ayant pas subies une extraction dans le solvant est de 1% à 10% en poids par rapport à la quantité totale de fibres dudit papier végétal, et - la quantité des fibres de cellulose est de 70% à 89% en poids par rapport à la quantité totale de fibres du papier végétal, la somme des quantités des fibres de plante ayant subies une extraction dans un solvant, des fibres de plante n'ayant pas subies une extraction dans le solvant et des fibres de cellulose étant de 100% en poids par rapport à la quantité totale de fibres du papier végétal. [0039] Selon un autre mode de réalisation spécifique, le papier végétal du masque selon l'invention comprend des fibres de plante ayant subies une extraction dans un solvant et des fibres de cellulose, dans lequel: - la quantité des fibres de plante ayant subies une extraction dans un solvant est de 60% à 80% en poids par rapport à la quantité totale de fibres dudit papier végétal, et - la quantité des fibres de cellulose est de 20% à 40% en poids par rapport à la quantité totale de fibres du papier végétal, la somme des quantités des fibres de plante ayant subies une extraction dans un solvant et des fibres de cellulose étant de 100% en poids par rapport à la quantité totale de fibres du papier végétal. [0040] Selon un autre mode de réalisation spécifique, le papier végétal du masque selon l'invention comprend des fibres de plante n'ayant pas subies une extraction dans un et des fibres de cellulose, dans lequel : - la quantité des fibres de plante n'ayant pas subies une extraction est de 5% à 20% en poids par rapport à la quantité totale de fibres dudit papier végétal, et - la quantité des fibres de cellulose est de 80% à 95% en poids par rapport à la quantité totale de fibres du papier végétal, la somme des quantités des fibres de plante n'ayant pas subies une extraction et des fibres de cellulose étant de 100% en poids par rapport à la quantité totale de fibres du papier végétal. [0041] Le masque selon l'invention comprend également un humectant. [0042] De façon avantageuse, l'humectant confère au masque selon l'invention sa confor- mabilité, sa douceur, son drapé et sa résistance au marquage. De plus le masque selon l'invention est avantageusement capable d'absorber, de retenir et de relarguer une lotion cosmétique de façon satisfaisante. [0043] Typiquement, l'humectant peut être un sucre alcool comme la glycérine ou le sorbitol ; un glycol, comme le propylène glycol, le butylèneglycol, le pentylèneglycol ou le dipropylène glycol ; ou le polyéthylène glycol ; ou encore un mélange de ceux-ci. [0044] Selon un mode de réalisation particulier, l'humectant est la glycérine. 7 [0045] Typiquement, la quantité d'humectant dans le masque selon l'invention est inférieure à 50%, en particulier de 5% à 45%, tout particulièrement de 7% à 40%, plus particulièrement encore de 10% à 30% en poids sec par rapport au poids sec du papier végétal du masque selon l'invention. [0046] Le masque selon l'invention comprend également un agent de résistance à l'état humide. [0047] Un agent de résistance à l'état humide permet de réduire la potentielle dégradation du masque si ce dernier est mis en contact avec un liquide, telle que l'eau ou une lotion cosmétique. [0048] Typiquement, l'agent de résistance à l'état humide peut être choisi parmi les po- lyamides, telle qu'une résine épichlorohydrinc, une résine polyamine-épichlorohydrinc, une résine polyamide-épichlorohydrinc, une résine poly(aminoamide)-épichlorohydrine, une résine urée-formaldéhyde, une résine mélaminc-formaldéhyde, un dimère alkyle-cétène, l'anhydre alkyle-succinique, un polyvinylamine, un polysaccharide oxydé et leur mélange. [0049] Typiquement, la quantité d'agent de résistance à l'état humide dans le masque selon l'invention est de 0,1% à 5%, en particulier de 0,5% à 4%, tout particulièrement de 1% à 3%, plus particulièrement encore de 1,5% à 2,5% en poids sec par rapport poids sec des fibres de cellulose du papier végétal du masque selon l'invention. [0050] Typiquement, le masque selon l'invention peut comprendre, en plus du papier végétal selon l'invention, un principe actif choisi parmi les séborégulateurs, les antimicrobiens, les antibactériens, les matifiants, les astringents, les acidifiants, les cicatrisants, les exfoliants ou kératorégulateur, les occlusifs, les protecteurs, les désinfectants, les émollients, les nourrissants, les hydratants, les anti-âges, les apaisants, les décongestionnants ou veinotoniques, les occlusifs, les filtres UV, les hygroscopiques, les gélifiants, les exfolients, les antiradicalaires, les régénérants ou stimulants cellulaire, les raffermissants, les tenseurs, les antiglycations, les éclaircissants ou un mélange de ceux-ci. [0051] Le masque à usage cosmétique selon l'invention est fabriqué selon un procédé comprenant les étapes suivantes: a) mélange des fibres de plantes et des fibres de cellulose pour obtenir un mélange de fibres, b) production du papier végétal par voie humide à partir du mélange de fibres, et c) découpe du papier végétal produit et mise en forme pour produire le masque, dans lequel l'humectant et l'agent de résistance à l'état humide étant ajoutés, indépendamment l'un de l'autre, avant, pendant ou après l'étape b). [0052] Lorsque le papier végétal du masque selon l'invention comprend des fibres de plante ayant subies une extraction dans un solvant, alors le procédé comprend, avant l'étape 8 a), des étapes d'extraction et de séparation des fibres de plantes dans un solvant pour obtenir les fibres de plante ayant subies une extraction dans un solvant. Les étapes d'extraction et de séparation sont telles que décrites ci-dessus dans la partie portant sur le masque à usage cosmétique. [0053] Lorsque le papier végétal du masque selon l'invention comprend des fibres de plante n'ayant pas subies une extraction dans un solvant, alors le procédé comprend, avant l'étape a), une étape de découpe de la plante en entier, d'une partie de la plante ou d'un mélange de différentes parties de la plante pour obtenir les particules comprenant les fibres de plante n'ayant pas subies une extraction dans un solvant. Ces particules sont ensuite mélangées aux fibres de cellulose pour obtenir le mélange de fibres. [0054] Lorsque les fibres de cellulose sont raffinées, alors le procédé comprend, avant l'étape a) une étape de raffinage des fibres de cellulose. Les fibres de cellulose raffinées sont ensuite mélangées aux fibres de plante lors de l'étape a) pour obtenir le mélange de fibres. [0055] Lorsque les fibres de plantes sont raffinées, alors le procédé comprend, avant l'étape a), une étape de raffinage des fibres de plantes. Les fibres de plantes raffinées sont ensuite mélangées aux fibres de cellulose lors de l'étape a) pour obtenir le mélange de fibres. [0056] Lorsque les fibres de plante ayant subies une extraction dans un solvant sont raffinées, alors le procédé comprend, après les étapes d'extraction et de séparation et avant l'étape a), une étape de raffinage des fibres de plantes. Les fibres de plantes raffinées sont ensuite mélangées aux fibres de cellulose lors de l'étape a) pour obtenir le mélange de fibres. [0057] Lorsque les fibres de cellulose et les fibres de plantes, en particulier les fibres de plante ayant subies une extraction dans un solvant, sont raffinées, alors le mélange de fibres obtenu à l'étape a) peut être raffiné avant l'étape b); ou les fibres de cellulose et les fibres de plantes peuvent être raffinées séparément avant l'étape a) comme décrit ci-dessus, puis les fibres raffinées peuvent être mélangées lors de l'étape a) pour obtenir le mélange de fibres. [0058] L'homme du métier saura adapter le procédé de raffinage pour obtenir des fibres raffinées présentant le degré Schopper-Riegler souhaité. [0059] L'étape b) met en oeuvre un procédé classique de production de papier par voie humide, en particulier par un procédé par voie humide impliquant une toile d'égouttage, typiquement une toile d'égouttage inclinée et montante ou toile d'égouttage plate. L'homme du métier saura adapter les paramètres du procédé par voie humide impliquant une toile d'égouttage pour produire le papier végétal selon l'invention. [0060] Typiquement, l'agent de résistance à l'état humide peut être ajouté au mélange de 9 fibres avant que celui-ci ne subisse l'étape b) ou est ajouté au papier végétal produit lors de l'étape b) à l'aide d'une size-press, d'un couchage ou d'une pulvérisation. En particulier l'agent de résistance à l'état humide peut être ajouté au mélange de fibres avant que celui-ci ne subisse l'étape b) pour améliorer l'interaction entre l'agent de résistance à l'état humide et les fibres de cellulose. [0061] Typiquemcnt, l'humectant peut être est ajouté au mélange de fibres avant que celui-ci ne subisse l'étape b) ou est ajouté au papier végétal produit lors de l'étape b) à l'aide d'une size-press, d'un couchage ou d'une pulvérisation. En particulier l'humectant peut être ajouté est ajouté au papier végétal produit lors de l'étape b). [0062] Typiquemcnt, après l'étape b), le papier végétal du masque selon l'invention peut être séché par un dispositif de séchage, tel que des rouleaux sécheurs ou un tunnel. [0063] Le papier végétal du masque selon l'invention peut également subir des traitements complémentaires connus de l'industrie papetière. Typiquement, un de ces traitements permet la fabrication d'un papier végétal multicouches en utilisant des caisses de tête multiples. [0064] L'étape c) est une étape classique de découpe et mise en forme pour produire le masque. Exemples [0065] Exemple 1 : Masque facial comprenant un papier végétal, un agent de résistance à l'état humide et un humectant Exemple 1.1 : La plante est le théier [0066] Dans cet exemple, les fibres de théier ont subi une extraction à l'eau. [0067] Des feuilles de thé vert et de l'eau sont mélangées selon un rapport massique feuilles:eau de 1:5. Le mélange est chauffé à 85°C pendant 20 minutes. Cc mélange subit ensuite une étape de séparation dans une presse hydraulique pour séparer les fibres de théier ayant subies une extraction dans Veau de l'extrait soluble. [0068] Les fibres de théier ayant subies une extraction dans l'eau sont ensuite mélangées avec des fibres de cellulose provenant d'abaca et des fibres de cellulose provenant de pâte de feuillus pour obtenir un mélange de fibres. Les fibres du mélange de fibres sont ensuite raffinées pour présenter un degré Schopper-Riegler de 54°SR. Du Kymene GHP20 (un agent de résistance à l'état humide) est ensuite ajouté au mélange de fibres raffinées. Ce dernier mélange passe ensuite sur une toile d'égouttage pour obtenir un papier végétal comprenant 60% de fibres de théier ayant subies une extraction dans l'eau, 30% de fibres de cellulose provenant d'abaca et 10% de fibres de cellulose provenant de pâte de feuillus en poids par rapport à la quantité totale de fibres du papier végétal. Le papier végétal comprend également 2% de Kymene GHP20 en poids sec par rapport poids sec des fibres de cellulose. 100691 De la glycérine est ensuite ajoutée au papier végétal à l'aide d'une size-press. La quantité de glycérine dans le papier végétal est de 10% en poids sec par rapport au poids sec du papier végétal du masque. [0070] Le papier végétal est ensuite découpé et mis en forme pour produire le masque facial. [0071] Exemple 1. 2 : Les plantes sont le théier et la menthe [0072] Dans cet exemple, les fibres de théier et les fibres de menthe ont subi une extraction à l'eau. [0073] Des feuilles de thé vert, des feuilles de menthe et de l'eau sont mélangées selon un rapport massique feuilles:eau de 1:5. Le mélange est chauffé à 85°C pendant 20 minutes. Ce mélange subit ensuite une étape de séparation dans une presse hydraulique pour séparer les fibres de théier et les fibres de menthe ayant subies une extraction dans l'eau des extraits solubles. [0074] Les fibres de théier et les fibres de menthe ayant subies une extraction dans l'eau sont ensuite mélangées avec des fibres de cellulose provenant d'abaca pour obtenir un mélange de fibres. Les fibres du mélange de fibres sont ensuite raffinées pour présenter un degré Schopper-Riegler de 55°SR à 60°SR. Du Kymene GHP20 (un agent de résistance à l'état humide) est ensuite ajouté au mélange de fibres raffinées. Cc dernier mélange passe ensuite sur une toile d'égouttage pour obtenir un papier végétal comprenant 40% de fibres de théier ayant subies une extraction dans l'eau, 40% de fibres de menthe ayant subies une extraction dans l'eau et 20% de fibres de cellulose en poids par rapport à la quantité totale de fibres du papier végétal. Le papier végétal comprend également 2% de Kymene GHP20 en poids sec par rapport poids sec des fibres de cellulose. [0075] De la glycérine est ensuite ajoutée au papier végétal à l'aide d'une size-press. La quantité de glycérine dans le papier végétal est de 10% en poids sec par rapport au poids sec du papier végétal du masque. [0076] Le papier végétal est ensuite découpé et mis en forme pour produire le masque facial. [0077] Exemple 1.3 : Les plantes sont le théier et la menthe [0078] Le papier végétal de l'Exemple 1.3 est obtenu de manière similaire au papier végétal de l'Exemple 1.2. La différence est que la quantité de glycérine dans le papier végétal de l'Exemple 1.3 est de 30% en poids sec par rapport au poids sec du papier végétal du masque. [0079] Le papier végétal de l'Exemple 1.3 est ensuite découpé et mis en forme pour produire le masque facial. Exemple 1.4 : La plante est la rose [0080] Dans cet exemple, les fibres de rose sont issues de pétales de rose et n'ont pas subi d'extraction dans un solvant. [0081] Des fibres de cellulose provenant d'abaca raffinées et présentant un degré Schopper- 11 Riegler de 52°SR sont mélangées à du Kymène GHP20 (un agent de résistance à l'état humide). Des pétales de roses coupés en particules de 2 mm sont ajoutés à ce mélange juste avant que celui-ci ne passe sur une toile d'égouttage pour obtenir un papier végétal comprenant 20% de fibres de rose n'ayant pas subies une extraction et 80% de fibres de cellulose provenant d'abaca en poids par rapport à la quantité totale de fibres du papier végétal. Le papier végétal comprend également 2% de Kymene GHP20 en poids sec par rapport poids sec des fibres de cellulose. [0082] De la glycérine est ensuite ajoutée au papier végétal à l'aide d'une size-press. La quantité de glycérine dans le papier végétal est de 20% en poids sec par rapport au poids sec du papier végétal du masque. [0083] Le papier végétal est ensuite découpé et mis en forme pour produire le masque facial. Exemple 1.5 : La plante est l'edelweiss [0084] Dans cet exemple, les fibres d'edelweiss sont issues de fleurs d'edelweiss et n'ont pas subi d'extraction dans un solvant. [0085] Des fibres de cellulose provenant d'abaca sont mélangées à dc fibres de cellulose provenant dc pâte de résineux pour obtenir un mélange dc fibres de cellulose. Les fibres de ce mélange sont raffinées et présentant un degré Schopper-Riegler de 54°SR. Le mélange de fibres raffinées sont mélangées à du Kymène GHP20 (un agent de résistance à l'état humide). Des fleurs d'edelweiss coupées en particules de 2 mm sont ajoutées à cc mélange juste avant que celui-ci ne passe sur une toile d'égouttage pour obtenir le papier végétal comprenant 5% de fibres d'edelweiss n'ayant pas subies une extraction et 80% de fibres dc cellulose provenant de pâte de résineux et 15% dc fibre de cellulose provenant d'abaca en poids par rapport à la quantité totale dc fibres du papier végétal. Le papier végétal comprend également 2% de Kymene GHP20 en poids sec par rapport poids sec des fibres de cellulose. [0086] De la glycérine est ensuite ajoutée au papier végétal à l'aide d'une size-press. La quantité de glycérine dans le papier végétal est de 20% en poids sec par rapport au poids sec du papier végétal du masque. [0087] Le papier végétal est ensuite découpé et mis en forme pour produire le masque facial. Exemple 1.6 : La plante est l'edelweiss [0088] Le papier végétal de l'Exemple 1.5 est obtenu de manière similaire au papier végétal de l'Exemple 1.5. La différence est que les fibres de cellulose proviennent uniquement d'abaca et que les fibres du mélange sont raffinées et présentant un degré SchopperRiegler de 53°SR. [0089] Le papier végétal de l'Exemple 1.6 est ensuite découpé et mis en forme pour produire le masque facial. [0090] Exemple 1.7 : Les plantes sont la camomille et la rose 12 100911 Dans cet exemple, les fibres de camomille ont subi une extraction à l'eau, et les fibres de rose sont issues de pétales de rose et n'ont pas subi d'extraction à l'eau. [0092] Des plantes entières de camomille et de l'eau sont mélangées selon un rapport massique plantes:cau de 1:5. Le mélange est chauffé à 85°C pendant 20 minutes. Cc mélange subit ensuite une étape de séparation dans une presse hydraulique pour séparer les fibres de camomille ayant subies une extraction dans l'eau de l'extrait soluble. [0093] Les fibres de camomille ayant subies une extraction dans l'eau sont ensuite mélangées avec des fibres de cellulose provenant d'abaca et des fibres de cellulose provenant de lin pour obtenir un mélange de fibres. Les fibres du mélange de fibres sont ensuite raffinées pour présenter un degré Schopper-Riegler de 55°SR à 60°SR. Du Kymene GHP20 (un agent de résistance à l'état humide) est ensuite ajouté au mélange de fibres raffinées. Des pétales de roses sont coupés en particules de 2 mm sont ajoutées à ce dernier mélange juste avant que celui-ci ne passe sur une toile d'égouttage pour obtenir un papier végétal comprenant 15% de fibres de camomille ayant subies une extraction dans l'eau, 5% de fibres de rose, 65% de fibres de cellulose provenant de lin et 20% de fibres de cellulose provenant d'abaca en poids par rapport à la quantité totale de fibres du papier végétal. Le papier végétal comprend également 2% de Kymene GHP20 en poids sec par rapport poids sec des fibres de cellulose. [0094] De la glycérine est ensuite ajoutée au papier végétal à l'aide d'une size-press. La quantité de glycérine dans le papier végétal est de 10% en poids sec par rapport au poids sec du papier végétal du masque. [0095] Le papier végétal est ensuite découpé et mis en forme pour produire le masque facial. [0096] Exemple 1.8 : Les plantes sont la camomille et la rose [0097] Le papier végétal de l'Exemple 1.8 est obtenu de manière similaire au papier végétal de l'Exemple 1.7. La différence étant que la quantité de glycérine dans le papier végétal est de 30% en poids sec par rapport au poids sec du papier végétal du masque. [0098] Le papier végétal de l'Exemple 1.8 est ensuite découpé et mis en forme pour produire le masque facial. [0099] Exemple Comparatif 1 : Masque facial comprenant un papier végétal, un agent de résistance à l'état humide mais dépourvu d'humectant. Exemple Comparatif 1.1 : La plante est le théier [0100] Le papier végétal de l'Exemple Comparatif 1.1 est obtenu de manière similaire au papier végétal de l'Exemple 1.1, mais il ne comprend pas de glycérine. [0101] Le papier végétal de l'Exemple Comparatif 1.1 est ensuite découpé et mis en forme pour produire un masque facial dépourvue de glycérine. [0102] Exemple Comparatif 1.2 : Les plantes sont le théier et la menthe [0103] Le papier végétal de l'Exemple Comparatif 1.2 est obtenu de manière similaire au 13 papier végétal de l'Exemple 1.2, mais il ne comprend pas de glycérine. [0104] Le papier végétal de l'Exemple Comparatif 1.2 est ensuite découpé et mis en forme pour produire un masque facial dépourvue de glycérine. Exemple Comparatif 1.3 : La plante est la rose 101051 Le papier végétal de l'Exemple Comparatif 1.3 est obtenu de manière similaire au papier végétal de l'Exemple 1.4, niais il ne comprend pas de glycérine. [0106] Lc papier végétal de l'Exemple Comparatif 1.3 est ensuite découpé et mis en forme pour produire un masque facial dépourvue de glycérine. [0107] Exemple Comparatif 1.4 : La plante est l'edelweiss [0108] Lc papier végétal de l'Exemple Comparatif 1.4 est obtenu de manière similaire au papier végétal de l'Exemple 1.5, niais il ne comprend pas de glycérine. [0109] Lc papier végétal de l'Exemple Comparatif 1.4 est ensuite découpé et mis en forme pour produire un masque facial dépourvue de glycérine. [0110] Exemple Comparatif 1.5 : La plante est l'edelweiss [0111] Lc papier végétal de l'Exemple Comparatif 1.5 est obtenu de manière similaire au papier végétal de l'Exemple 1.6, niais il ne comprend pas de glycérine. [0112] Lc papier végétal de l'Exemple Comparatif 1.5 est ensuite découpé et mis en forme pour produire un masque facial dépourvue de glycérine. [0113] Exemple Comparatif 1.6 : Les plantes sont la camomille et la rose [0114] Lc papier végétal de l'Exemple Comparatif 1.6 est obtenu de manière similaire au papier végétal de l'Exemple 1.7, niais il ne comprend pas de glycérine. [0115] Lc papier végétal de l'Exemple Comparatif 1.6 est ensuite découpé et mis en forme pour produire un masque facial dépourvue de glycérine. [0116] Exemple 2 : Evaluation sensorielle des masques faciaux de l'Exemple 1 et de l'Exemple comparatif 1 [0117] Les masques faciaux de l'Exemple 1 et de l'Exemple comparatif 1 sont imprégnés d'une lotion cosmétique. [0118] Les propriétés sensorielles des masques faciaux de l'Exemple 1 et de l'Exemple comparatif 1 imprégnés sont évaluées par des panels cosmétiques qui sont organisés avec plusieurs panélistes. [0119] Pour chaque masque facial, chaque panéliste juge différents critères qui sont : la douceur à l'état sec, le drapé, le pliage, le marquage de plis, le dépliage, la conformabilité et la rétention de l'humidité. [0120] Exemple 2-1 : Masque faciaux de l'Exemple 1.1 et de l'Exemple Comparatif 1.1 [0121] Les panélistes jugent la conformabilité du masque facial de l'Exemple 1.1 meilleure que celle du masque facial de l'Exemple Comparatif 1.1. De plus le masque facial de l'Exemple 1.1 retient mieux l'humidité et présente moins de marque de plis que le masque facial de l'Exemple Comparatif 1.1. 14 [0122] Grâce à l'ajout de la glycérine, le masque facial de l'Exemple 1.1 est plus satisfaisant que le masque facial de l'Exemple Comparatif 1.1. De plus grâce à sa capacité de rétention de l'humidité, il peut facilement retenir la lotion cosmétique ahsorhée lorsqu'il n'est pas utilisé. [0123] 1. Exemple 2-2 : Papiers végétaux des Exemples 1.2 et 1.3 et de l'Exemple Comparatif 1.2 [0124] L'ajout de glycérine permet d'augmenter fortement la douceur et le drapé du papier végétal. La conformabilité et la capacité de rétention de ce papier végétal sont également améliorées par la glycérine [0125] Les masques faciaux des Exemples 1.2 et 1.3 sont plus satisfaisants que le masque facial de l'Exemple Comparatif 1.2. [0126] Exemple 2-3 : Papiers végétaux de l'Exemple 1.4 et de l'Exemple Comparatif 1.3 [0127] Tous les critères sont améliorés par l'ajout de glycérine, sauf les critères de pliage/ dépliage qui restent constants. En particulier les panélistes jugent le drapé du masque facial de l'Exemple 1.4 plus joli que celui de l'Exemple Comparatif 1.3 et le masque facial de l'Exemple 1.4 retient mieux l'humidité. [0128] Grâce à l'ajout de la glycérine, le masque facial de l'Exemple 1.4 est plus satisfaisant que le masque facial de l'Exemple Comparatif 1.3. De plus grâce à sa capacité de rétention de l'humidité, il peut facilement retenir la lotion cosmétique ahsorhée lorsqu'il n'est pas utilisé. [0129] Exemple 2-4 : Papiers végétaux des Exemples 1.5 et 1.6 et des Exemples Com- paratifs 1.4 et 1.5 [0130] L'ajout de glycérine permet d'améliorer la douceur à l'état sec, le drapé et la rétention de l'humidité, tandis que le pliage et la conformabilité restent constants. En particulier les panélistes jugent le drapé des masques faciaux des Exemple 1.5 et 1.6 plus joli que celui des masques faciaux des Exemples Comparatifs 1.4 et 1.5. [0131] Les masques faciaux des Exemples 1.5 et 1.6 sont donc tout à fait satisfaisants en tant que masques faciaux cosmétiques. De plus grâce leur capacité de rétention de l'humidité, ils peuvent retenir la lotion cosmétique absorbée tant qu'il n'est pas utilisé. [0132] Exemple 2-5 : Papiers végétaux des Exemples 1.7 et 1.8 et de l'Exemple Comparatif 1.6 [0133] L'ajout de glycérine permet d'augmenter fortement la douceur, le drapé et la ré- sistance au marquage du papier végétal comprenant des fibres de camomille ayant subies une extraction dans l'eau et des fibres de roses n'ayant pas subies une extraction dans l'eau. Ceci est d'autant plus vrai pour le masque facial de l'Exemple 1.8 comprenant 30% de glycérine. [0134] Les masques faciaux des Exemples 1.7 et 1.8 sont donc tout à fait satisfaisants en tant que masques faciaux cosmétiques. [0135] . 16 [Revendication 1] [Revendication 2] [Revendication 3] [Revendication 4] [Revendication 5] [Revendication 6] [Revendication 7] [Revendication 8]